(57)【要約】【課題】照明器具に用いた場合に、誘虫性を低減させつつ、意匠上良好であり、かつ耐紫外線性や耐熱安定性に優れる照明器具用光フィルタ及びそれを用いてなる照明器具を提供する。【解決手段】波長が３００ｎｍから３９５ｎｍまでの透過率が２％以下であり、波長が４０５ｎｍの透過率が５０％以下である照明器具用光フィルタ１であって、主成分がポリカーボネート樹脂である樹脂組成物で形成されており、波長が４２０ｎｍから４５０ｎｍまでの範囲での透過率の最大値３は、波長が７００ｎｍ及び８００ｎｍでの透過率を結ぶ線分を低波長側に延長してなる回帰透過率直線４において、波長が４２０ｎｍから４５０ｎｍまでの範囲で透過率の最大値３を与える波長における回帰透過率５よりも、２％以上小さいものである。【選択図】図２
2007294204.tif 000002
【特許請求の範囲】
【請求項１】
波長が３００ｎｍから３９５ｎｍまでの透過率が２％以下であり、波長が４０５ｎｍの透過率が５０％以下である照明器具用光フィルタであって、
主成分がポリカーボネート樹脂である樹脂組成物で形成されており、
波長が４２０ｎｍから４５０ｎｍまでの範囲での透過率の最大値は、
波長が７００ｎｍ及び８００ｎｍでの透過率を結ぶ線分を低波長側に延長してなる回帰透過率直線において、波長が４２０ｎｍから４５０ｎｍまでの範囲で透過率の最大値を与える波長における回帰透過率よりも、２％以上小さく、
波長が４５０ｎｍから５５０ｎｍまでの範囲での透過率は、波長が５５０ｎｍでの透過率以上であるものであることを特徴とする照明器具用光フィルタ。
【請求項２】
樹脂組成物が白色フィラーを含有することを特徴とする請求項１に記載の照明器具用光フィルタ。
【請求項３】
光フィルタの表面に紫外線吸収層を少なくとも人から視認可能な側の表面に積層したことを特徴とする請求項１記載の光フィルタ。
【請求項４】
請求項１〜３のいずれかに記載の照明器具用光フィルタをカバーとして用いてなる照明器具。
【発明の詳細な説明】
【技術分野】
【０００１】
本発明は、照明器具用光フィルタ及びそれを用いてなる照明器具に関するものである。
【背景技術】
【０００２】
従来から、特定の波長の光を光フィルタでカットすることによって虫が近寄り難くした照明器具として、特開２０００−６７６２９号公報（特許文献１）に記載されている技術が知られている。
【０００３】
また、波長が３００ｎｍから３９５ｎｍまでの透過率が２％以下であり、波長が４０５ｎｍの透過率が５０％以下である照明器具用光フィルタとして、特開２００４−２４７１５６号公報（特許文献２）に記載されている技術が知られている。
【０００４】
これらは、照明器具の樹脂製照明カバーに特定の紫外線吸収剤を保持させることで誘虫性を低減させる技術である。
【特許文献１】特開２０００−６７６２９号公報
【特許文献１】特開２００４−２４７１５６号公報
【発明の開示】
【発明が解決しようとする課題】
【０００５】
しかしながら、これら従来の技術では、透過率曲線の調整を紫外線吸収剤の吸収特性のみに依存するものであるため、誘虫性を低減させるためには所定量の紫外線吸収剤を保持させなければならず、照明器具として使用した場合に、外観に薄黄色が感じられ照明器具として使用した場合に、満足できる意匠性を得られない可能性がある。
【０００６】
ここで、アクリル樹脂を用いて光フィルタを形成すると、波長が４２０ｎｍから８００ｎｍの範囲で透過率が略一定となり、外観上はあまり黄色を感じないものが得られるが耐熱温度の高い（９０℃）領域で使用することは難しく照明器具として使用した場合に、意匠と耐熱性の両者を満足するものは得られない可能性がある。
【０００７】
また、照明器具として使用した場合に、経時的に光フィルタの表面に紫外線吸収剤が染み出して外観不良となったり、染み出しに由来する紫外線吸収剤の減量による光フィルタ自体の紫外線劣化、具体的には紫外線劣化に伴う変色、機械的強度低下、加熱変形等の可能性がある。
【０００８】
本願発明は、上記背景技術に鑑みてなされたものであり、その課題は、照明器具に用いた場合に、誘虫性を低減させつつ、意匠上良好であり、かつ耐紫外線性や耐熱安定性に優れる照明器具用光フィルタ及びそれを用いてなる照明器具を提供することである。
【課題を解決するための手段】
【０００９】
上記課題を解決するために、請求項１に記載された発明は、波長が３００ｎｍから３９５ｎｍまでの透過率が２％以下であり、波長が４０５ｎｍの透過率が５０％以下である照明器具用光フィルタであって、
主成分がポリカーボネート樹脂である樹脂組成物で形成されており、
波長が４２０ｎｍから４５０ｎｍまでの範囲での透過率の最大値は、
波長が７００ｎｍ及び８００ｎｍでの透過率を結ぶ線分を低波長側に延長してなる回帰透過率直線において、波長が４２０ｎｍから４５０ｎｍまでの範囲で透過率の最大値を与える波長における回帰透過率よりも、２％以上小さく
波長が４５０ｎｍから５５０ｎｍまでの範囲での透過率は、波長が５５０ｎｍでの透過率以上であることを特徴とする照明器具用光フィルタである。
【００１０】
また請求項２に記載された発明は、樹脂組成物が白色フィラーを含有することを特徴とする請求項１に記載の照明器具用光フィルタである。
【００１１】
請求項３に記載された発明は、光フィルタの表面に紫外線吸収層を少なくとも人から視認可能な側の表面に積層したことを特徴とする請求項１記載の光フィルタ。
【００１２】
また請求項４に記載された発明は、請求項１〜３のいずれかに記載の照明器具用光フィルタをカバーとして用いてなる照明器具である。
【００１３】
ここで、波長が４２０ｎｍから４５０ｎｍまでの範囲での透過率の最大値とは、照明器具用光フィルタの透過率曲線を測定し、波長範囲が４２０ｎｍから４５０ｎｍまでにおける最大透過率をいい、図２における符号３で示されるものである。
【００１４】
なお、図２では極値となっているが、低波長側に向かってなだらかに減少又は増加するものであってもよく、減少する場合には４５０ｎｍにおける透過率が、増加する場合には４２０ｎｍにおける透過率が、それぞれ該当することとなる。
【００１５】
また、回帰透過率直線とは、照明器具用光フィルタの透過率曲線を測定し、その波長が７００ｎｍ及び８００ｎｍでの透過率を結ぶ線分を低波長側に延長してなる直線をいい、図２では符号４で示されるものである。
【００１６】
また、回帰透過率とは、照明器具用光フィルタの透過率曲線を測定し、その波長が４２０ｎｍから４５０ｎｍまでの範囲で透過率の最大値を与える波長における回帰透過率直線が示す透過率をいい、図２では符号５で示されるものである。
【００１７】
なお、図２では透過率曲線が極値をとるものとなっているが、低波長側に向かってなだらかに減少又は増加するものである場合には、減少する場合には４５０ｎｍにおいて回帰透過率直線が示す透過率が、増加する場合には４２０ｎｍにおいて回帰透過率直線が示す透過率が、それぞれ該当することとなる。
【発明の効果】
【００１８】
請求項１に記載された発明によれば、透過率曲線の調整を、紫外線吸収剤の吸収特性のみならず、照明器具用光フィルタの主成分をポリカーボネートと特定することでも行っているので、前記従来技術に比べ、低誘虫性を維持したまま、紫外線吸収剤を低減させることができ、さらにポリカーボネート由来である９０℃以上の高い耐熱性により、加工時のガスの発生を低減させることができ、金型へのガスの付着等も減少し成形性も良好になる
また、波長が４２０ｎｍから４５０ｎｍまでの範囲での透過率の最大値は、波長が７００ｎｍ及び８００ｎｍでの透過率を結ぶ線分を低波長側に延長してなる回帰透過率直線において、波長が４２０ｎｍから４５０ｎｍまでの範囲で透過率の最大値を与える波長における回帰透過率よりも、２％以上小さいので、前記従来技術に比べ、外観が薄黄色に感じられにくく、意匠上優れたものとなる。
【００１９】
さらに、波長が４５０ｎｍから５５０ｎｍまでの範囲での透過率は、波長が５５０ｎｍでの透過率以上であるので、照明器具用光フィルタの外観に薄青色が付加されることとなり、紫外線吸収剤に基づく薄黄色と相まって、外観がさらに白色に近いものに感じられ、意匠上一層良好なものとなる。
ので、前記従来技術に比べ、外観が薄黄色に感じられにくく、意匠上優れたものとなる。
【００２０】
さらに、前記従来技術に比べ、紫外線吸収剤を低減させることができることから、染み出しそのものが抑制され、照明器具用光フィルタ自体の紫外線劣化、具体的には劣化に伴う加熱変形が軽減される。
【００２１】
請求項２に記載された発明によれば、樹脂組成物が白色フィラーを含有するので、照明器具用光フィルタに向かう外光が拡散反射され、照明器具用光フィルタの外観がより白色に近く感じられ、意匠上さらに良好なものとなる。
【００２２】
請求項３に記載された発明によれば、光フィルタの表面に紫外線吸収層を積層したので、光フィルタの表面の紫外線によるクラックや変色低減され、長期的に意匠上良好なものとなる。
【００２３】
請求項４に記載された発明によれば、請求項１から３のいずれかに記載の照明器具用光フィルタを用いているので、誘虫性を低減させつつ、紫外線吸収剤の染み出しを抑制し、さらには意匠上良好な照明器具を提供することができる。
【発明を実施するための最良の形態】
【００２４】
本願発明の一実施形態として、本願の請求項１から請求項４に対応した照明器具用光フィルタ１及び照明器具２について図１により説明する。
【００２５】
本実施形態の照明器具用光フィルタ１は、図１に示すごとく、波長が３００ｎｍから３９５ｎｍまでの透過率が２％以下であり、波長が４０５ｎｍの透過率が５０％以下である照明器具用光フィルタ１であって、
主成分がポリカーボネート樹脂である樹脂組成物で形成されており、
波長が４２０ｎｍから４５０ｎｍまでの範囲での透過率の最大値３は、
波長が７００ｎｍ及び８００ｎｍでの透過率を結ぶ線分を低波長側に延長してなる回帰透過率直線４において、波長が４２０ｎｍから４５０ｎｍまでの範囲で透過率の最大値３を与える波長における回帰透過率５よりも、２％以上小さいものである。
【００２６】
また、波長が４５０ｎｍから５５０ｎｍまでの範囲での透過率は、波長が５５０ｎｍでの透過率以上である。
【００２７】
また、樹脂組成物が白色フィラーを含有する。
【００２８】
また、光フィルタ１の表面に紫外線吸収層を少なくとも人から視認可能な側の表面に積層している。
【００２９】
そして、本実施形態の照明器具２は、図１に示すごとく、本実施形態に記載の照明器具用光フィルタ１をカバーとして用いてなる。
【００３０】
以下、本実施形態による照明器具用光フィルタ１及び照明器具２を、より具体的詳細に説明する。
【００３１】
光フィルタ１は、ポリカーボネート樹脂を主成分として、紫外線吸収剤、白色フィラー、その他の添加剤から構成される樹脂組成物を成形してなるものである。
【００３２】
樹脂は、ポリカーボネート樹脂を主成分として用いる。照明器具用光フィルタとして用いることから、透明性が高く、耐熱性に優れるグレードのものが好適である。
【００３３】
紫外線吸収剤は、吸収の最大値が３４５ｎｍ以上であるもので、ベンゾトリアゾール系紫外線吸収剤、ベンゾフェノン系紫外線吸収剤、トリアジン系紫外線吸収剤、アゾ系紫外線吸収剤、インドール系紫外線吸収剤等から選択される一種類以上を用いることが例示される。複数の紫外線吸収剤を混合したものであっても構わない。紫外線吸収自体の分解、昇華、変色等の少ない、ベンゾトリアゾール系紫外線吸収剤、ベンゾフェノン系紫外線吸収剤、トリアジン系紫外線吸収剤を用いることが好適である。
【００３４】
紫外線吸収剤の樹脂に対する配合部数は、樹脂に対して０．５〜２部を添加することが好適である。
【００３５】
白色フィラーは、シリコーン系フィラー、酸化チタン、酸化亜鉛、タルク、硫酸バリウム、これらの混合物等が例示される。照明器具用光フィルタとして白さを保持しつつ、高い透過特性を維持するためには、特に球状のシリコーン系フィラーを主成分とすることが好適である。
【００３６】
均一分散性や拡散反射性を考慮して、白色フィラーの平均粒子径は１〜５μｍ、樹脂に対する配合部数は、樹脂に対して０．０５〜３部が好適である。
【００３７】
その他の添加剤は、滑剤、可塑剤等の成形助剤や老化防止剤等の安定剤を例示でき、任意のものを選択、採用することができる。
【００３８】
特に、フタロシアニン系のブル-Ｇ（チバスペシャリティーケミカルズ製）といった青色成分を、樹脂に対して０．００００５〜０．０００５部を添加することは、色調が改善されるので好適である。
【００３９】
樹脂組成物は、上述の材料を溶融混練等の汎用の方法で混練することで得られる。溶融混練には、一軸又は二軸の押出機、各種のニーダー混練、熱ロール混練、等を例示することができる。
【００４０】
得られた樹脂組成物は、熱プレス成形、射出成形等の汎用の成形方法でフィルタ形状に加工することができる。フィルタ形状としては、シート状、球状、筒状、等の一般の照明器具に用いるものを例示することができる。
【００４１】
照明器具２は、図１に示す如く、一面のみ開口し、他の面はめくら板にて漏光を封じた筺体内に光源（図示しない）を、開口に照明器具用光フィルタ１を備えた屋外用照明を例示できるが、これに限定されず、いわゆるランプシェードを有するシーリングライト、ペンダントライト、ブラケットライト等の汎用のものを採用することができる。
【００４２】
なお、照明器具用光フィルタ１は、機械的強度、化学的安定性を担保するために、その表面に種々のコーティングを施してもよい。例えばアクリル系、シリコーンアクリル系、ポリエステル系、シリコーン系、アクリルウレタン系、ウレタン系等の塗料を例示することができる。耐熱性、耐候性等からアクリル系、シリコーンアクリル系が好ましい。
【００４３】
これらはベンゾトリアゾール系紫外線吸収剤、ベンゾフェノン系紫外線吸収剤、トリアジン系紫外線吸収剤、アゾ系紫外線吸収剤、インドール系紫外線吸収剤等から選択される一種類以上の紫外線吸収剤を適宜含むことが好ましい。
【００４４】
さらに、コーティング材料には、光安定剤、酸化防止剤、シラン系カップリング剤、チタネート系カップリング剤を適宜添加してもよい。
【００４５】
また、コーティングはスプレー塗装、ディッピング塗装の他、蒸着による皮膜形成によって行われてもよい。
【００４６】
以下、表１に示す樹脂組成物で３０ｃｍ×３０ｃｍの厚みが２ｍｍであるシート状の照明器具用光フィルタ１を作成し、光学特性、誘虫性、色調、耐熱性、耐候性について評価した結果につき、本願発明の実施例１〜８、比較例１〜２について、説明する。
【００４７】
なお、表面コート（大同塗料製ポリカコート）については、照明器具用光フィルタ１の両面に設けた。
【００４８】
【表１】
2007294204.tif 000003
【００４９】
光学特性は、波長が４２０ｎｍから４５０ｎｍまでの範囲での透過率の最大値と、波長が７００ｎｍ及び８００ｎｍでの透過率を結ぶ線分を低波長側に延長してなる回帰透過率直線において、波長が４２０ｎｍから４５０ｎｍまでの範囲で透過率の最大値を与える波長における回帰透過率との差（以下、回帰透過率との差）、波長が４５０ｎｍから５５０ｎｍまでの範囲での透過率が、波長が５５０ｎｍでの透過率以上であるか否か（以下、５０ｎｍ透過率との差）、を評価した。
【００５０】
透過率曲線は、自記分光光度計（Ｕ−４０００：日立製作所製）を用いて測定した。
【００５１】
回帰透過率との差は、実際に透過率曲線を求め、必要なプロットを外挿して求めた。
【００５２】
誘虫性は、図１に示すごとく、一面のみ開口し、他の面はめくら板にて漏光を封じた３０ｃｍ×３０ｃｍ×３０ｃｍの筺体６を用意し、筺体内に光源（松下電器産業製ツイン２パラレル）を、開口に照明器具用光フィルタ１を、照明器具用光フィルタ１にぶら下がる形で粘着と３０ｃｍ×３０ｃｍのラップシート７を、備え、これを屋外に設置し、夜間に一時間光源を点灯させた場合の粘着トラップシート７への捕虫数を評価した。
【００５３】
ここで、照明器具用光フィルタとして、比較例２（アクリル樹脂：三菱レイヨン製乳白対候グレード）のみからなるものを用いた場合の総捕虫数を１００とした場合の相対比較を行い、表１においては、比率６０以下＝○、それより大きい＝×、として表記した。
【００５４】
色調は、照明器具用光フィルタから１ｍ離れた箇所から２０Ｗ蛍光灯（松下電器産業製ＦＬＲ２０Ｓ−ＥＸ−Ｎ／Ｍ）を点灯させて、その外観を目視で評価した。
【００５５】
ここで、表１においては、ほとんど黄味なし＝◎、黄味が少しある＝○、淡黄色がわかる＝△、として表記した。
【００５６】
耐熱性は、１００℃に設定された恒温層に照明器具用光フィルタを４５日間放置し、その後の変形の有無を目視で評価した。
【００５７】
ここで、表１においては、変形なし＝○、変形あり＝×、として表記した。
【００５８】
耐候性は、９０℃又は１２０℃に設定された恒温層で、照明器具用光フィルタから２０ｃｍ離れた箇所から４００Ｗ水銀灯を点灯させて紫外線を照射し、４５日間放置し、その後の外観を目視で評価した。
【００５９】
ここで、表１においては、ほとんど変色なし＝◎、若干変色＝○、変色がわかる＝△、一目見れば変色がわかる、表面状態が変化している＝×、として表記した。
【００６０】
以上に示すごとく、実施例１〜８と比較例１〜２との結果から明らかなように、本実施形態によれば、透過率曲線の調整を、紫外線吸収剤の吸収特性のみならず、照明器具用光フィルタ１の主成分をポリカーボネートと特定することでも行っているので、前記従来技術に比べ、低誘虫性を維持したまま、紫外線吸収剤を低減させることができ、さらにポリカーボネート由来である９０℃以上の高い耐熱性により、加工時のガスの発生を低減させることができ、金型へのガスの付着等も減少し成形性も良好になる。
【００６１】
また、波長が４２０ｎｍから４５０ｎｍまでの範囲での透過率の最大値３は、波長が７００ｎｍ及び８００ｎｍでの透過率を結ぶ線分を低波長側に延長してなる回帰透過率直線４において、波長が４２０ｎｍから４５０ｎｍまでの範囲で透過率の最大値を与える波長における回帰透過率５よりも、２％以上小さいので、前記従来技術に比べ、外観が薄黄色に感じられにくく、意匠上優れたものとなる。
【００６２】
さらに、波長が４５０ｎｍから５５０ｎｍまでの範囲での透過率は、波長が５５０ｎｍでの透過率以上であるので、照明器具用光フィルタの外観に薄青色が付加されることとなり、紫外線吸収剤に基づく薄黄色と相まって、外観がさらに白色に近いものに感じられ、意匠上一層良好なものとなる。
【００６３】
さらに、前記従来技術に比べ、紫外線吸収剤を低減させることができることから、染み出しそのものが抑制され、照明器具用光フィルタ１自体の紫外線劣化、具体的には劣化に伴う加熱変形が軽減される。
【００６４】
また、実施例１〜４の結果から明らかなように、本実施形態によれば、樹脂組成物が白色フィラーを含有するので、照明器具用光フィルタ１に向かう外光が拡散反射され、照明器具用光フィルタ１の外観がより白色に近く感じられ、意匠上さらに良好なものとなる。
【００６５】
また、実施例３、４、７、８の結果から明らかなように、本実施形態によれば、光フィルタ１の表面に紫外線吸収層を積層したので、光フィルタ１の表面の紫外線によるクラックや変色低減され、長期的に意匠上良好なものとなる。
【００６６】
さらに、本実施形態によれば、照明器具２は、請求項１から３のいずれかに記載の照明器具用光フィルタ１を用いているので、誘虫性を低減させつつ、紫外線吸収剤の染み出しを抑制し、さらには意匠上良好な照明器具２を提供することができる。
【図面の簡単な説明】
【００６７】
【図１】本願発明の一実施形態における照明器具の斜視図
【図２】本願発明における回帰率直線と回帰透過率の説明図
【図３】本願発明の一実施形態における透過率曲線（実施例３）
【図４】本願発明の一実施形態における透過率曲線（実施例６）
【図５】本願発明の比較例における透過率曲線（比較例１）
【図６】本願発明の比較例における透過率曲線（比較例２）
【符号の説明】
【００６８】
１      照明器具用光フィルタ
２      照明器具
３      波長が４２０ｎｍから４５０ｎｍまでの範囲での透過率の最大値
４      回帰透過率曲線
５      回帰透過率
【図１】
2007294204.tif 000004
【図２】
2007294204.tif 000005
【図３】
2007294204.tif 000006
【図４】
2007294204.tif 000007
【図５】
2007294204.tif 000008
【図６】
2007294204.tif 000009